Brevet FR2971514A1 — publié le 20120817

NanoSoMo DESCRIPTION Domaine de l'invention La présente invention concerne le domaine de la modulation de la lumière solaire. Plus précisément, l'invention concerne le domaine des matériaux luminescents de modulation de la lumière solaire couplés à un convertisseur photovoltaïque ou photosynthétique. 10 Dans ce document, le terme « cellule solaire » désigne, par commodité, n'importe quel système de conversion de lumière en électricité, notamment des cellules en silicium amorphe, mono ou polycristallin, des couches minces (CdTe, CIGS, ...), composés organiques, polymères ou autres matériaux présentant un effet 15 photovoltaïque. Dans ce document, le terme « serre agricole » désigne, par commodité, n'importe quel système de culture de fruits, légumes, fleurs, arbustes ou autres produits agricoles, tel qu'il comporte un ou plusieurs éléments de couverture ou protection situé(s) entre la 20 lumière solaire incidente et les plantes. Dans ce document, le terme « microalgue » désigne, par commodité, n'importe quelle espèce d'organisme photosynthétique microscopique aquatique telle que des micro-algues, des cyanobactéries ou des angiospermes microscopiques. 25 Dans le document, le terme « luminescence » désigne, par commodité, n'importe quel effet tel que la fluorescence ou la phosphorescence qui conduit à émettre, après absorption d'un photon d'énergie Ei, un photon d'énergie Ej avec j A 280-315 nm et UV B 315-400 nm), de la lumière visible (du bleu vers 400 nm au rouge vers 700 nm) et des infrarouges (dont les infrarouges proches de 700 - 780 nm à 1400 nm). Les cellules solaires réalisent la conversion de la lumière solaire en électricité par l'effet photovoltaïque et offrent le potentiel d'une source d'énergie abondante, propre et renouvelable. Les plantes terrestres et les microalgues réalisent la conversion de la lumière solaire en matière organique par le mécanisme de la photosynthèse. La matière organique obtenue peut être utilisée à des fins alimentaires, comme matériau renouvelable, comme source de molécules ou comme source d'énergie et notamment de biocarburants. La lumière solaire est donc à la source de deux 15 phénomènes de conversion très importants au vu des défis économiques et environnementaux mondiaux, le photovoltaïque et la photosynthèse. Les cellules solaires sont généralement intégrées dans des systèmes appelés modules qui permettent de protéger les cellules et de récupérer le courant continu obtenu. 20 Les microalgues sont cultivées dans divers systèmes de culture, consistant en des récipients d'eau plus ou moins complexes. De nombreux végétaux sont cultivés dans des serres qui assurent une protection contre divers facteurs comme les rongeurs, la pluie, le froid, la chaleur et le rayonnement solaire trop 25 intense ... ainsi qu'une modulation thermique. Divers procédés, dispositifs et matériaux ont été décrits qui offrent la possibilité de modifier certaines caractéristiques du rayonnement solaire avant sa conversion par un procédé photovoltaïque ou photosynthétique quelconque. 30 Ainsi des encapsulants pour cellules solaires dopés avec des substances luminescentes permettent, par « downconversion » de convertir certains photons en des photons de longueur d'onde plus grande et plus proche de la bande interdite (bandgap) du silicium, et de compenser la dépendance spectrale de . NanoSoMo l'EQE (external quantum efficiency, rendement quantique externe) tout en limitant les pertes liées au phénomène de thermalisation. En effet, les cellules solaires présentent généralement de faibles efficacités de conversion aux basses longueurs d'ondes (280-500 nm) et leur rendement décroit lorsque la température augmente. L'application de la « down-conversion » au photovoltaïque, parfois appelée LDS (« luminescent down-shifting ») est notamment décrite dans (Klampaftis, E. 2009 Solar Energy Materials and Solar Cells 93(8) :1182-1194) qui cite des dizaines d'articles récents sur le sujet. Une autre façon plus ambitieuse d'utiliser la photoluminescence dans le photovoltaïque consiste à réaliser des guides d'onde plans luminescents qui permettent de concentrer, par optique non imageante, la lumière solaire directe et diffuse sur les parois desdits guides d'ondes, lesquelles sont reliées optiquement à des cellules solaires, l'ensemble constituant des concentrateurs solaires par luminescence (ou LSC, luminescent solar concentrators, cf. Batchelder, J.S. et al. 1979 Applied Optics, Vol. 18, Issue 18, pp. 3090-3110). Les LSC permettent de diminuer significativement les prix de production de l'énergie solaire en divisant par des facteurs compris entre 2 et 100, la surface de cellules solaires utilisée par mètre carré de module. En outre, les LSC seraient particulièrement efficaces en lumière diffuse, et peuvent offrir une certaine transparence, qui est intéressante notamment pour les applications de solaire intégré au bâti (BIPV). Dans le domaine de la culture de microalgues, la demande WO/2010/086310 du déposant décrit une installation de culture de microalgues comprenant un récipient contenant un milieu de culture et des micro-algues, ainsi qu'un moyen de conversion lumineuse par luminescence interposé entre une source d'éclairage et lesdites microalgues ou placé au sein du milieu de culture. Dans un mode de réalisation, le moyen de conversion lumineuse par luminescence est constitué par un substrat recevant la lumière solaire, ledit substrat contenant au moins deux composés luminescents interagissant optiquement afin de réémettre un rayonnement dont le spectre est enrichi énergétiquement par rapport au spectre solaire dans les longueurs d'onde les plus favorables à ' ' NanoSoMo la photosynthèse desdites micro-algues, ladite installation comportant en outre une source de CO2. Le dispositif ainsi décrit réalise une transformation de la lumière solaire qui est favorable à la croissance des microalgues. Il y a donc, dans ce domaine de la culture des microalgues, une problématique similaire à celle du photovoltaïque puisque l'utilisation d'un matériau luminescent pour la fabrication d'un composant du système de production (respectivement : système de bioraffinerie ou de modules solaires) permet d'améliorer une métrique clé dudit système (respectivement : la productivité surfacique en biomasse d'algues ou le coût de production d'énergie solaire par kWh). Dans le domaine des serres agricoles, qui reposent comme les algues sur le phénomène de la photosynthèse, une problématique similaire existe également. Il a été ainsi décrit divers systèmes de matériaux et composants pour serres agricoles qui modifient la lumière solaire par utilisation de substances luminescentes et permettent ainsi d'augmenter l'activité photosynthétique et d'accélérer la pousse des plantes. Il s'agit notamment de films agricoles luminescents, dont certains sont décrits dans les brevets français expirés FR 2511840 (Gravisse, P.), FR 2585716 (Gravisse, P.). La société CIBA (aujourd'hui intégrée à BASF) a commercialisé des films pour serres agricoles luminescents sous la référence Ciba®SMARTLIGHTT" RL1000, à destination du marché horticole. Dans les trois domaines évoqués ci-avant, l'utilisation de matériaux luminescents système considéré. permet d'améliorer les performances du Les matériaux luminescents en question sont généralement des polymères - par exemple et sans que cette liste puisse être considérée comme exhaustive, polyethylene PE, ethylene vinyl acetate EVA, polymethyl methacrylate PMMA, polychlorure de vinyle PVC, polycarbonate PC - dopés avec des composants luminescents. Dans certains cas, des films de polymères ou des encres déposés sur du verre sont utilisés. Dans tous les cas de figure, lesdits composants luminescents utilisés pour les applications mentionnées ci-avant ' NanoSoMo appartiennent à l'une des trois familles suivantes : pigments organiques (notamment laser dyes), complexes de terres rares (lanthanides) ou quantum dots. Chacun des trois types de composants luminescents utilisés dans l'état de l'art présente cependant des inconvénients qui limitent la gamme des applications envisageables et les performances des systèmes de conversion de la lumière solaire dans lesquels ils sont intégrés. Ainsi quelques dizaines de pigments organiques bénéficient d'un très bon rendement quantique, souvent proche de 1 (0.90, 0.95 et plus), et sont facilement intégrables dans de nombreux plastiques. Toutefois, le spectre d'absorption d'un pigment organique individuel n'est pas très large et ne correspond qu'à une faible portion du spectre solaire (typiquement 30-100 nm) et les pigments organiques peuvent présenter des chevauchements significatifs entre leur spectres d'absorption et d'émission, ce qui conduit à des pertes par auto-absorption. En outre, les pigments sont généralement une stabilité insuffisante pour une utilisation dans des systèmes photovoltaïques qui doivent avoir une durée de vie de 20 ans ou plus. Concernant les films agricoles, le plastique le plus couramment utilisé est le PE et il est connu que les pigments organiques ne sont pas stables, dans le PE, plus de quelques semaines ou mois en raison notamment de phénomènes d'oxydation et d'hydrolyse. Les quantum dots présentent quant à eux une excellente stabilité, une gamme d'absorption large et un Stokes shift élevé avec une réémission sur une gamme peu étendue. Ils présentent par contre l'inconvénient majeur de rendements quantiques assez faibles (typiquement 0.2-0.6) et d'une auto-absorption souvent élevée car les spectres d'absorption et d'émission sont chevauchants. En outre, les quantum dots restent chers à fabriquer. Ils sont également connus pour être difficiles à intégrer au sein de matrices organiques. Les complexes de terre rares apportent des rendements quantiques élevés. Outre des questions de prix, de disponibilité, et parfois de toxicité, les complexes de terres rares présentent ' ' NanoSoMo l'inconvénient de posséder de très faibles coefficients d'absorption, ce qui limite les possibilités d'utilisation concrètes, même si des systèmes complexes faisant appel à des antennes pour collecter la lumière ont été décrits pour atténuer cette limitation. De fait, l'utilisation industrielle de matériaux luminescents pour l'amélioration de la conversion de la lumière solaire dans des applications photovoltaïque, serres agricoles ou algues est restée à ce jour extrêmement limitée en raison des inconvénients intrinsèques des trois catégories de composés luminescents utilisés dans lesdits matériaux. Ainsi, les solutions de l'art antérieur conduisent à une utilisation non-optimale de l'énergie solaire incidente. DESCRIPTION RESUMEE DE L'INVENTION L'invention porte sur un matériau de modulation de la lumière solaire caractérisé en ce qu'il comporte une matrice dopée par des nanoparticules contenant au moins deux composés organiques luminescents. Dans un mode de réalisation, ledit matériau de modulation de la lumière solaire est caractérisé en ce qu'il comporte une matrice polymérique dopée par des nanoparticules contenant au moins deux composés organiques luminescents dont au moins deux ont des spectres d'absorption et d'émission qui sont mutuellement chevauchants. Dans un mode de réalisation particulier, le matériau de modulation de la lumière solaire caractérisé en ce que les nanoparticules utilisées sont des nanoparticules de silice d'un 30 diamètre compris entre 20 nm et 2 pm Dans un mode de réalisation, le matériau de modulation de la lumière solaire selon l'invention est caractérisé en ce que les composés organiques luminescents utilisés sont de type anthraquinones, coumarins, benzocoumarins, xanthènes, ' ' NanoSoMo benzo[a]xanthenes, benzo[b]xanthenes, benzo[c]xanthenes, phenoxazines, benzo[a]phenoxazines, benzo[b]phenoxazines , benzo[b]phenoxazines, napthalimides, naphtholactams, azlactones, methines, oxazines ,thiazines, dicetopyrrolopyrroles, perylènes, quinacridones, benzoxanthenes, thio-epindolines, lactamimides, diphenylmaleimides, acetoacetamides, imidazothiazines, benzanthrones, perylenmonoimides, perylenes, phthalimides, benzotriazoles, pyrimidines, pyrazines, triazoles, dibenzofurans, triazines, barbituric acid et dérivés, Lumogen®, Lambdachrome®. Dans un mode de mise en oeuvre, l'invention concerne un matériau d'encapsulation de module photovoltaïque modulant la lumière solaire constitué d'une matrice polymérique utilisée formée d'un film d'une épaisseur comprise entre 200 pm et 1000 pm de l'un des types suivants : EVA, PMMA elastomère, Apoliah®, polyurethane, ETFE, PTFE. Dans un mode de mise en oeuvre, le matériau d'encapsulation de module photovoltaïque modulant la lumière solaire selon l'invention est constitué d'une matrice de type silicone. L'invention concerne également des frontsheet ou backsheet de module photovoltaïque modulant la lumière solaire comportant d'une matrice polymérique de type polymethyl methacrylate PMMA, de polycarbonate PC ou de polychlorure de vinyle PVC. Dans un mode de mise en oeuvre particulier, l'invention concerne un film de serre agricole modulant la lumière solaire comportant une matrice polymérique formée d'un film d'une épaisseur comprise entre 100 pm et 500 pm de l'un des types suivants : PEBD, PERD, EVA, PE-EVA, PVC. Dans un mode de mise en oeuvre particulier, l'invention concerne un tube de photobioréacteur modulant la lumière solaire comportant une matrice polymérique formée d'une plaque de polymethyl methacrylate PMMA, de polycarbonate PC ou de polychlorure de vinyle PVC. Dans un autre mode de mise en oeuvre, l'invention concerne un sac destiné à la culture d'algues modulant la lumière solaire comportant la matrice polymérique formée d'un film d'une s' NanoSoMo épaisseur comprise entre 100 um et 500 um de l'un des types suivants : PEBD, PERD, EVA, PE-EVA, PVC. DESCRIPTION DETAILLEE DE L'INVENTION L'invention concerne des nouveaux matériaux, méthodes et dispositifs de modulation de la lumière solaire. Les matériaux en question permettent d'améliorer l'utilisation de l'énergie solaire incidente par des convertisseurs photovoltaïques (systèmes incorporant des cellules solaires) ou photosynthétiques (algues ou plantes cultivées dans des serres agricoles). L'invention n'utilise pas, comme l'art antérieur, des quantum dots, des terres rares ou des composés organiques 15 luminescents dispersés au sein d'une matrice polymérique. L'invention met en oeuvre un nouveau type de matériau de modulation de la lumière solaire dopé par des nanoparticules à la surface où à l'intérieur desquelles sont greffés deux types de composés organiques luminescents ou plus. 20 Ceci présente l'avantage d'améliorer les propriétés intrinsèques des pigments organiques tout en conférant au composé luminescent obtenu des propriétés nouvelles extrêmement intéressantes pour les applications de conversion de la lumière solaire visées, notamment une meilleure stabilité, une plus grande 25 facilité d'intégration, et un meilleur rendement global de conversion optique au niveau du matériau et photovoltaïque ou photosynthétique au niveau du système dans lequel le matériau est intégré. Dans un mode de réalisation, des nanoparticules 30 minérales sont utilisées, par exemple des nanoparticules de silice et les composés organiques luminescents sont liés de manière covalente à la surface externe des nanoparticules de silice ou aux pores des nanoparticules de silice si celles-ci sont poreuses. ' NanoSoMo Dans un autre mode de réalisation, des nanoparticules métaliques (par exemple, or ou argent) ou des nanoparticules constituées d'un polymère organique (PMMA, PE, PS) sont utilisées. Dans un mode de réalisation préféré, les conditions de préparation des nanoparticules dopées par des composés organiques luminescents sont ajustées de manière à favoriser un transfert d'énergie par résonnance de type FRET (Fdrster resonance energy transfert) entre lesdits composés luminescents. Ceci suppose tout d'abord que les spectres d'absorption et d'émission des composés organiques luminescents soient appropriés : par exemple, dans le cas où l'on utilise deux composés organiques luminescents, on peut prendre un composé organique luminescent absorbant vers 320-360 nm et émettant vers 390-430 nm et un autre composé organique absorbant vers 400-440 nm (gamme de longueur d'onde largement chevauchante avec la gamme d'émission du premier composant organique luminescent) et émettant vers 480-540 nm. Par ailleurs, avec des adaptations de la méthode de synthèse connues de l'homme de métier, on ajuste les étapes ou les concentrations de composés organiques luminescents de façon à ce que des hétérodimères soient favorisés ou à ce que la distance moyenne entre deux molécules de composés organiques luminescents de type différents soit suffisamment faible au sein de la nanoparticule pour permettre un FRET efficace (par exemple : 1-2 nm). Il peut alors être nécessaire de tester plusieurs concentrations, pour tenir compte d'un compromis à établir avec des phénomènes, qui doivent être minimisés, d'extinction par réabsorption d'un photon émis par une molécule d'un composé organique luminescent par une deuxième molécule du même composé. I1 a été observé que, dans certains cas, utiliser des concentrations décroissantes de composés organiques luminescents est préférable. Par exemple, si on considère trois composés organiques luminescents dotés de coefficients d'absorption proches et absorbant respectivement à des longueurs d'onde A1, À2 et A3 (Xi utilisables dans le procédé selon l'invention. Parmi les composés organiques luminescents disponibles commercialement utilisables dans le procédé selon l'invention, on trouve : la série des lumogen dyes (BASF), des dérivés d'hostasol, (Clariant), les rhodamines et dérivés dont Alexa®, les coumarins et dérivés, les Lambdachromes® et les Laser Dyes de chez Sigma-Aldrich, les laser dyes du fabricant American Dyes Source. De préférence, on se limite à l'utilisation de composés organiques luminescents présentant un rendement quantique supérieur à 0.4, préférentiellement supérieur à 0.8. Lorsque plusieurs composés organiques luminescents sont utilisés, il est cependant possible d'utiliser pour ceux dedits composés qui fonctionnent en donneur dans un processus de FRET, des composés ayant un rendement quantique inférieur à celui de l'accepteur final, y compris certains composés ayant un rendement quantique de luminescence inférieur à 0.4. Les nanoparticules luminescentes dopées par les méthodes de l'invention sont ensuite incorporées à des plastiques ou autres matrices. Dans un mode de réalisation, les nanoparticules luminescentes sont ajoutées à du PMMA neutre dans des proportions massiques comprises entre 5 % et 75 % et extrudées à une température comprise entre 160 °C et 240 °C pour fabriquer des compounds ou granulés de PMMA. Les granulés de PMMA obtenus peuvent ensuite être dilués, dans des granulés de PMMA non dopés, avec un rapport de dilution préférentiellement compris entre 1/100 et 1/10 000 lors de la fabrication, par extrusion, coulage, ou injection, d'objets de type films, plaques ou tubes de PMMA. L'objet obtenu est luminescent et permet une modulation de la lumière solaire. Avec des adaptations connues de l'homme de métier, un procédé analogue de fabrication de compounds puis d'objets plastiques est adaptable à de nombreuses applications pour le photovoltaïque ou la photosynthèse, en particulier l'extrusion ou calendrage de films d'encapsulation photovoltaïque de type EVA ou l'extrusion de films de type PVC pour des serres agricoles. Exemple Dans un mode de réalisation, l'invention comprend les étapes suivantes : NanoSoMo Etape 1 - sélection, en fonction des objectifs de modulation de la lumière solaire choisis, de deux, trois, ou jusqu'à 10 composés organiques luminescents (D1, D2, D3, _) présentant deux à deux des recouvrements entre leurs spectres d'absorption et d'émission successifs (par exemple, D1 absorbe dans les UV et réémet dans le bleu, D2 absorbe dans le bleu et réémet dans le bleu-vert, D3 absorbe dans le bleu-vert et réémet dans le vert-jaune). Etape 2 - obtention, par des méthodes de synthèse chimique connues de l'homme du métier, ou achat des dérivés amino réactifs (succinimidyl ester), desdits pigments (SE-D1, SE-D2, SE- D3, m) Etape 3 - liaison covalente des dérivés luminescents à du silane-APTS (3-aminopropyl triethoxy silane) : SE-D1 (resp. SE-D2, SE-D3 ...) est dissous dans 10 mL de dimethylformamide avec un excès de silane-APTS dans des proportions molaires (pigment/silane-APTS : 1/2) et agité sous une atmosphère de diazote sec pendant 24 heures dans le noir. Etape 4 - mélange des différents conjugués pigmentssilane-APTS dans des proportions variables (par exemple, pour 3 pigments, 1 : 1 : 1 ou bien, de préférence, 9 : 3 : 1) dans 112 mL d'ethanol et 8.5 mL d'hydroxide d'ammonium (28.8%) et agitation pendant 24 heures ; Etape 5 - ajout de 4.7 mL de TEOS (tetraethoxysilane) et agitation pendant 24 heures ; Etape 6 - après la réaction, les échantillons sont centrifugés à 15 000 rpm pendant 20 min pour récupérer les nanoparticules de silice ; les nanoparticules sont lavées plusieurs fois avec de l'éthanol et de l'eau par centrifugation et décantation pour éliminer les substrats n'ayant pas réagi. Etape 7 - Les nanoparticules obtenues à l'issue de l'étape 6 sont intégrées dans un compound qui est utilisé pour fabriquer un film agricole de type PVC par extrusion. Z NanoSoMo Estimation des avantages Par rapport à l'art antérieur, le procédé selon l'invention permet une augmentation de la durabilité des dispositifs 5 de modulation spectrale de la lumière solaire. Le procédé selon l'invention permet également un réglage fin des caractéristiques spectrales de la lumière réémise, et par rapport à l'art antérieur, un élargissement du spectre d'absorption. 10 Dans un mode de réalisation, le procédé selon l'invention permet d'autoriser et de maximiser des transferts d'énergie par FRET entre deux composés. Ceci présente l'avantage de limiter ou annuler les pertes de rendement de conversion photonique. 15 Dans le cas d'un guide d'onde plan dopé constituant un LSC et par comparaison aux configurations de l'état de l'art dans lesquels deux dopants organiques indépendants sont utilisés au sein de la même matrice, le procédé selon l'invention permet, en 20 combinant lesdits dopants au sein d'une même nanostructure, de minimiser le nombre de pas à parcourir au sein de la marche aléatoire tridimensionnelle subit par un photon réémis avant qu'il n'atteigne une cellule photovoltaïque située au bord dudit LSC. Compte-tenu de la relation non-linéaire entre le nombre de pas et la 25 probabilité de collection du photon à un bord de la plaque du LSC, cet avantage permet donc des améliorations directes et importantes du rendement, à facteur de concentration géométrique donné, dudit LSC (voir Oison RW 1981 Applied Optics 20(17) : 2934-2940) 30 Globalement, le matériau de modulation de la lumière solaire selon l'invention apporte une amélioration de l'efficacité de modulation du spectre solaire et donc une amélioration des performances techniques des systèmes photovoltaïques ou photosynthétiques utilisant lesdits matériaux. REVENDICATIONS1 - Matériau de modulation de la lumière solaire caractérisé en ce qu'il comporte une matrice dopée par des nanoparticules contenant au moins deux composés organiques luminescents. 2 - Matériau de modulation de la lumière solaire selon la revendication 1 caractérisé en ce qu'il comporte une matrice polymérique dopée par des nanoparticules contenant au moins deux composés organiques luminescents dont au moins deux ont des spectres d'absorption et d'émission qui sont mutuellement chevauchants. 3 - Matériau de modulation de la lumière solaire selon l'une quelconque des revendications 1 ou 2 caractérisé en ce que les nanoparticules utilisées sont des nanoparticules de silice d'un diamètre compris entre 20 nm et 2 pm 4 - Matériau de modulation de la lumière solaire selon la revendication 3 caractérisé en ce que les composés organiques luminescents utilisés sont de type anthraquinones, coumarins, benzocoumarins, xanthènes, benzo[a]xanthenes, benzo[b]xanthenes, benzo[c]xanthenes, phenoxazines, benzo[a]phenoxazines, benzo[b]phenoxazines , benzo[c]phenoxazines, napthalimides, naphtholactams, azlactones, methines, oxazines ,thiazines, dicetopyrrolopyrroles, perylènes, quinacridones, benzoxanthenes, thio-epindolines, lactamimides, diphenylmaleimides, acetoacetamides, imidazothiazines, benzanthrones, perylenmonoimides, perylenes, phthalimides, benzotriazoles, pyrimidines, pyrazines, triazoles, dibenzofurans, triazines, barbituric acid et dérivés, Lumogen®, Lambdachrome®. 5 - Film d'encapsulation de module photovoltaïque à base d'un matériau modulant la lumière solaire selon la revendication 1 où la matrice polymérique utilisée est un film d'une épaisseur comprise entre 200 pm et 1000 pm de l'un des types suivants : ethylene vinyl acetate (EVA), PMMA elastomère, Apoliah®, polyurethane, ethylene tetrafluoroethylene (ETFE), polytetrafluoroethylene (PTFE).NanoSoMo 6 - Matériau d'encapsulation de module photovoltaïque à base d'un matériau modulant la lumière solaire selon la revendication 1 où la matrice utilisée est de type silicone. 7 - Frontsheet ou backsheet de module photovoltaïque à base d'un matériau modulant la lumière solaire selon la revendication 1 où la matrice polymérique utilisée est une plaque de polymethyl methacrylate (PMMA), de polycarbonate (PC) ou de polychlorure de vinyle (PVC). 8 - Film de serre agricole à base d'un matériau modulant la lumière solaire selon la revendication 1 où la matrice polymérique utilisée est un film d'une épaisseur comprise entre 100 um et 500 }gym de l'un des types suivants : PEBD, PERD, EVA, PE-EVA, PVC. 9 - Tube de photobioréacteur à base d'un matériau modulant la lumière solaire selon la revendication 1 où la matrice polymérique utilisée est une plaque de polymethyl methacrylate (PMMA), de polycarbonate (PC) ou de polychlorure de vinyle (PVC). 10 - Sac destiné à la culture d'algues à base d'un matériau modulant la lumière solaire la revendication 1 où la matrice polymérique utilisée est un film d'une épaisseur comprise entre 100 pm et 500 }gym de l'un des types suivants : polyethylene basse densité (PEBD), polyethylene haute densité (PEHD), EVA, PEEVA, PVC.